(57)【要約】【課題】  軽量不燃で高い断熱性と屈撓性及び廃棄性にも優れる無機発泡断熱材、及びその製造方法の提供。【解決手段】  分子量換算で４，０００以上に多分子量化され、且シロキサン及びシラノール塩からなる固形分が略６５乃至８０重量％に水分が略２０乃至３５重量％割合のシロキサン及びシラノール塩多分子量濃縮溶液を、１５℃以下の温度条件でゲル化させたうえ、加熱発泡温度が２４０乃至４００℃で且２０乃至１００ｋｇ／ｃｍ２の成形圧力を付加させながら、２乃至５倍の発泡倍率で発泡成形させてなる無機発泡断熱材及びその製造方法。【選択図】図１
2008063212.tif 000002
【特許請求の範囲】
【請求項１】
分子量換算で４，０００以上に多分子量化され、且シロキサン及びシラノール塩からなる固形分が略６５乃至８０重量％に水分が略２０乃至３５重量％割合の組成からなるシロキサン及びシラノール塩多分子量濃縮溶液を、１５℃以下の温度条件でゲル化させたうえ、加熱発泡温度が２４０乃至４００℃及び成形圧力が２０乃至１００ｋｇ／ｃｍ２で加圧させながら、その発泡倍率を２乃至５倍に加熱発泡成形させてなることを特徴とする無機発泡断熱材。
【請求項２】
シロキサン及びシラノール塩多分子量濃縮溶液を、その温度が１５℃以下に保持され且Ｔ型ダイスを有する押出機内でゲル化させ移送させながら所要の幅と厚さのゲル状シートとして吐出させたうえ、その外表面に剥離層が形成され２４０乃至４００℃に加熱され且相互の間隔が調整可能な複数組対からなる加熱加圧ロール間で、２０乃至１００ｋｇ／ｃｍ２の成形圧力を付加させながら２乃至５倍の発泡倍率に発泡させ、而して徐冷ロールにおいて徐冷したうえ所要の幅及び長さに切断させることを特徴とする無機発泡断熱材の製造方法。
【請求項３】
所要の幅と長さ及び深さでその内表面全体に剥離層が形成された成形雌型及び該成形雌型内に密着嵌入できる幅と長さ及び深さで、その外表面に剥離層が形成された成形雄型には、それぞれその温度を２４０乃至４００℃に加熱できる電磁誘導加熱体がその内部若しくは外部に装着されてなり、且成形雄型の背面には２０乃至１００ｋｇ／ｃｍ２の成形圧力を以って成形雌型内に密着嵌入させ若しくは除圧隔離させるため上下方向に可動可能なピストンと連結されてなる成形型の成形雄型を除圧隔離させ、その一方側より成形雌型上に原料注入管を移動可能に配位させ、且シロキサン及びシラノール塩多分子量濃縮溶液をその温度が１５℃以下に保持された貯留タンクでゲル化させたうえ、原料注入管より所要容量割合で注入し且移動撤収させ、而して成形雄型を成形雌型内に所要の加圧を以って密着嵌入のうえ、２４０乃至４００℃の加熱温度で２乃至５倍に発泡成形させて無機発泡断熱材となしたるうえ、成形雄型を除去隔離し他方側より適宜の間隔を以って吸着盤が配設された吸着盤アームを移動可能に無機発泡断熱材上に配位のうえ吸着盤を接触吸着せしめて型抜きをなし、且成形型外に吸着解除させることを特徴とする無機発泡断熱材の製造方法。
【発明の詳細な説明】
【技術分野】
【０００１】  本発明は軽量不燃で断熱性に優れ、而も屈撓性をも保持する無機発泡断熱材及びその製造方法に関するものである。
【背景技術】
【０００２】  断熱材は高温条件のもとで使用される場合には不燃性が要求されることから、従来より無機質からなる石綿材やロックウール材或いはグラスウール材が主に使用されてきており、他方比較的低温度条件においてはポリウレタンやフェノール樹脂を初めポリプロピレン、ポリエチレン等の合成樹脂発泡板材や発泡シートが多量に使用されている。【０００３】  然るに近年に至って石綿材が健康阻害の原因物質たることが判明し、且健康被害者も全国的に拡大化したため使用禁止措置が講ぜられ、この結果ロックウール材やグラスウール材においても疑問視されるに至っており、耐火不燃性に優れる断熱板材や断熱シート材の開発が強く要請されている。
更に合成樹脂発泡板材や発泡シート材は、一旦火災に遭遇すると猛烈な火炎や煤煙に加えて多量の有害ガスを発生するため、建物火災においては再々に亘って人命が失われる悲惨事故の原因となっているばかりか、環境浄化が求められる今日においてはこれら発泡板材や発泡シート等は、その使用が広範囲に亘り且その使用方法も多様であるから、食品包装容器の如き回収が至難であって使用済断熱板材や断熱シート材が随所に飛散散乱し、或いは河川や海洋にまで流失する等環境汚染原因となっており、仮令分別回収がなされた場合にも有害ガスやダイオキシンの発生を抑制する特定焼却炉での焼却をなさねばならぬ等、焼却にも多大な費用が強いられている実情にある。【０００４】  かかる経緯に鑑み発明者等は岩石や火山灰等の自然鉱物類や石炭灰若しくは鋳造廃砂等の無機産業廃棄物中に多量に含有されてなる酸化珪素を一旦アルカリで溶解のうえ珪酸ソーダーとなし、或いはシリコンウエハー等の溶解液よりその分子量換算で４，０００以上の多分子量の錯化合物化を図ることにより、シロキサン及びシラノール塩からなる固形分が略４５重量％に水分が略５５重量％割合のシロキサン及びシラノール塩多分子量溶液が形成されるとともに、該シロキサン及びシラノール塩多分子量溶液を適宜の成形型内に注入し、少なくとも２００℃以上の加熱によりシロキサン結合の促進と加熱融着性を創出させつつ、水分の蒸散に伴いその発泡倍率が略６乃至１０倍程度の連続気泡構造からなる無機発泡成形物が成しえることを究明し、多くの先願を出願済である。【０００５】  かかる如くして形成される無機発泡成形物は、その組成割合中に略５５重量％も含有される水分を蒸散せしめて連続気泡構造が形成されるため発泡セルが比較的大きく形成され、低比重化による軽量性には極めて優れるもの無機質素材であるため屈曲強度に劣り、特に曲げ応力に対しては容易に破損する難点を抱えている。
反面合成樹脂発泡板材や発泡シート材は自動車や船舶若しくは鉄道車輌を初め冷暖機器等の断熱材として膨大量が使用されてなるもので、かかる理由は軽量安価で且屈撓性を保持することによるものであるが、他方においては合成樹脂発泡板や発泡シート材の環境汚染の問題を抱えており、断熱性や耐熱性に加えて屈撓性を保持する無機発泡断熱材が強く要請されている現況にある。【０００６】  発明者等は、かかる状況に鑑み更なる研究を重ねた結果、シロキサン及びシラノール塩多分子量溶液のシロキサン及びシラノール塩からなる固形分を略６５乃至８０重量％と水分を略２０乃至３５重量％にまで濃縮させたシロキサン及びシラノール塩多分子量濃縮溶液における加熱発泡成形においては、水分蒸散に伴い形成される発泡セルが微細化し且発泡成形に際して所要の成形圧力を付加させることにより、無機発泡成形物に屈曲弾性、所謂屈撓性が保持されることを究明し本発明に至った。
【発明の開示】
【発明が解決しようとする課題】
【０００７】  本発明は軽量不燃で高い断熱性とともに、屈撓性と廃棄性にも優れる無機発泡断熱材及びその製造方法を提供することにある。
【課題を解決するための手段】
【０００８】  上述の課題を解決するために本発明が用いた技術的手段は、分子量換算において略４，０００以上に多分子量化され且シロキサン及びシラノール塩からなる固形分が略６５乃至８０重量％と、水分が２０乃至３５重量％割合に濃縮されたシロキサン及びシラノール塩多分子量濃縮溶液を１５℃以下でゲル化させたうえ、加熱発泡温度が２４０乃至４００℃で且成形圧力が発泡成形物に対し２０乃至１００ｋｇ／ｃｍ２の成形圧力を付加させて、その発泡倍率を２乃至５倍に発泡成形させたことを特徴とする無機発泡断熱材の構成に存する。【０００９】  加えて該無機発泡断熱材の製造については、シロキサン及びシラノール塩多分子量濃縮溶液の保持する低温特異性能とされる低温ゲル化特性を利用することにより、高い生産性を以って簡便且安価に無機発泡断熱材を製造するものであって、本発明においては自動車や船舶若しくは鉄道車輌或いは冷暖機器等の断熱材としての使用には、比較的薄肉で且屈撓性を保持させる必要がある。
これがためシロキサン及びシラノール塩多分子量濃縮溶液を７乃至１５℃に保持されたギヤーポンプ若しくはスクリュー及びその先端に所要の幅と厚さに形成されたＴ型ダイスとにより、シロキサン及びシラノール塩多分子量濃縮溶液を所要の幅と厚さのゲル状シートに成形吐出させたうえ、その温度が２４０乃至４００℃に加熱され且その外表面には剥離層が形成され、而も相互の間隔が調整可能の複数組対の加熱加圧ロール間を実質的に２０乃至１００ｋｇ／ｃｍ２の成形圧力を付加させながら、２乃至５倍の発泡倍率を以って加熱発泡成形させつつ移送させたうえ、徐冷ロールで徐冷し所要の幅と長さに切断させる構成からなる無機発泡断熱材の製造方法に存する。【００１０】  更に他の製造手段として、所要の幅と長さ及び深さで且その内表面全体に剥離層が形成された成形雌型と、該成形雌型内に密着嵌入しえる幅と長さ及び深さで且その外表面全体に剥離層が形成された成形雄型には、それぞれ２４０乃至４００℃の温度に加熱できる電磁誘導加熱体が装備され、而も成形雄型には成形雌型内に２０乃至１００ｋｇ／ｃｍ２の成形圧力を以って加圧でき且除圧隔離できるピストンが連結され、更に成形雄型の除圧隔離時には、その一方側からは成形雌型上面に移動可能に原料注入管が配備され、且その他方側からは適宜数の吸着盤が設けられた吸着盤アームが移動可能に配備された成形型を用い、成形雄型を除圧隔離させたうえ原料注入管を成形雌型上面に配位させて、所要量のシロキサン及びシラノール塩多分子量濃縮溶液を注入させたうえ該原料注入管を反転移動し、而して成形雄型を２０乃至１００ｋｇ／ｃｍ２の成形圧力で成形雌型内に密着嵌入させ、２４０乃至４００℃の加熱温度で且その発泡倍率を２乃至５倍に加熱発泡成形のうえ成形雄型を除圧隔離したる後、吸着盤アームを成形雌型内の加熱発泡成形された無機発泡断熱材上に配位させるとともに、その吸着盤を接触吸着のうえ型抜きをなす構成からなる無機発泡断熱材の製造方法に存するものである。
【発明の効果】
【００１１】  本発明は上述の如き構成からなるもので、使用素材たるシロキサン及びシラノール塩多分子量濃縮溶液は、シロキサン及びシラノール塩からなる固形分が略６５乃至８０重量％と水分が略２０乃至３５重量％割合にまで濃縮されてなるため、その温度が１５℃以下に保持されるとキセロゲル化が進みその粘度も略１２，０００乃至３０，０００ｐｉｓ（ポアズ）以上にも上昇するため塑性加工が容易となり、ギヤーポンプやスクリュー等の機械的連続移送手段が使用でき連続生産も可能となる。
そしてかかるシロキサン及びシラノール塩多分子量濃縮溶液を２４０乃至４００℃の加熱発泡成形温度と且成形圧力を２０乃至１００ｋｇ／ｃｍ２のもとに２乃至５倍に加熱発泡成形させて形成される無機発泡断熱材は、発泡セルが微細に且緻密な融着により発泡構造が形成されて軽量で高い断熱性はもとより屈曲弾性も創出されて屈撓性を保持するとともに、無機酸化珪素態であるから廃棄も可能となる。【００１２】  加えて該シロキサン及びシラノール塩多分子量濃縮溶液は１５℃以下に保持されたギヤーポンプやスクリュー等の移送手段においては塑性変形が容易なゲル状に保持されるため、連続的移送と且所要の厚さと幅に吐出成形させてゲル状シートが形成しえ、このゲル状シートを２４０乃至４００℃に加熱され且その外表面には剥離層が形成され、而も相互の挟持間隔が調整可能な複数対組の加熱加圧ロール間を、２０乃至１００ｋｇ／ｃｍ２の成形圧力に付加させて移送させるのみで、その発泡倍率が２乃至５倍の加熱発泡成形が連続的になされ、且適宜位置に徐冷ロールを配して徐冷させることで発泡促進も停止できるため、極めて高い生産性を以って無機発泡断熱材が製造される。【００１３】  更には所要の幅と長さ及び深さでその内表面全体に剥離層が形成された成形雌型と、該成形雌型内に密着嵌入できる幅と長さ及び深さでその外表面全体に剥離層が形成された成形雄型にはそれぞれ２４０乃至４００℃に加熱可能に電磁誘導加熱体が装備され、而も成形雄型には２０乃至１００ｋｇ／ｃｍ２の成形圧力を以って加圧圧着でき且除圧隔離できる加圧ピストンが連結されてなるから、成形雄型と成形雌型とが自在に開閉できるとともに、その一方側からは成形雄型が除圧隔離されてなる場合に成形雌型上面に原料注入管が移動可能に配備されてなるため、所要量のシロキサン及びシラノール塩多分子量濃縮溶液が成形雌型内に注入され、次いで原料注入管を反転させたうえ成形雄型を成形雌型内に２０乃至１００ｋｇ／ｃｍ２の成形加圧を以って密着嵌入させるとともに、２４０乃至４００℃の加熱により２乃至５倍に加熱発泡成形をなしたる後、成形雄型を除圧隔離して加熱発泡成形された無機発泡断熱材表面に、その他方側より吸着盤アームを移送配位し且吸着盤で接触吸着させることで、無機発泡断熱材が容易に型抜きされる。そして一旦加熱発泡成形された無機発泡断熱材は高温度でも変形せぬため、成形雄型や成形雌型を冷却することなく注入、成形加圧と加熱発泡成形及び型抜きがなしえるとともに、これら一連の工程を連続的になしえるため、極めて高い生産性を以って生産が可能となる。
【発明を実施するための最良の形態】
【００１４】  分子量換算で略４，０００以上に多分子量化され、且シロキサン及びシラノール塩からなる固形分が略６５乃至８０重量％に水分が略２０乃至３５重量％割合のシロキサン及びシラノール塩多分子量濃縮溶液を、その温度が１５℃以下に保持された押出機のスクリューでゲル状化させつつ先端のＴ型ダイスより所要の厚さと幅のゲル状シートに吐出成形させながら、その温度が２４０乃至４００℃に加熱され且外表面に剥離層が形成された複数組対で而もその挟持間隔が調整可能な加熱加圧ロール間で、実質的に２０乃至１００ｋｇ／ｃｍ２の成形圧力を付加させつつ２乃至５倍の発泡倍率に加熱発泡成形させたうえ、徐冷ロールで徐冷させてなる無機発泡断熱材及びその製造方法。
【実施例１】
【００１５】  以下に本発明実施例をその製造方法に基づき詳細に説明すれば、図１は加熱加圧ロール手段による本発明の製造方法の説明図であって、使用する原料素材は本発明においては軽量で不燃のうえ優れた断熱性と屈撓性及び廃棄性が要請されることから、その分子量換算で略４，０００以上に多分子量化され、且発泡セルが微細で而も緻密な発泡構造を形成せしむるうえから、シロキサン及びシラノール塩からなる固形分が略６５乃至８０重量％割合と水分が略２０乃至３５重量％割合、より好ましくは固形分が略７５乃至８０重量％割合に水分が略２０乃至２５重量％割合のシロキサン及びシラノール塩多分子量濃縮溶液１が好適である。【００１６】  かかる理由は発明者等が既に多くの実用化試験に供してなるシロキサン及びシラノール塩多分子量溶液は、シロキサン及びシラノール塩からなる固形分が略４５重量％に水分が略５５重量％割合の組成からなるものであるから、低粘度で成形型における加熱発泡成形に際しての均質な受熱が至難なうえ水分蒸散による発泡形成には膨大な加熱エネルギーが必要となり且連続生産による生産性を挙げることも至難である。
而してシロキサン及びシラノール塩は錯化物状の態様のもので、シロキサン及びシラノール塩からなる固形分が略６５乃至８０重量％割合に増大し、且水分が略２０乃至３５重量％割合に減少することにより、その温度が１５℃以下になると隣接電子の共有による網状構造即ちキセロゲル化する特異性を創出する。従ってその温度が１５℃以下でゲル状化させることにより、塑性加工が可能となり連続生産も可能となるばかりか、水分割合が少なく短時間での加熱発泡成形も可能となることによる。【００１７】  かくしてなるシロキサン及びシラノール塩多分子量濃縮溶液１は、シリンダー２Ａ内の移送用のスクリュー２Ｂとその先端に所要の厚さと幅を以ってゲル状シート３として吐出成形させるＴ型ダイス２Ｃを擁する押出成形機２のホッパー部２Ｄにより注入される。
かかる場合に押出成形機２全体は、注入されるシロキサン及びシラノール塩多分子量濃縮溶液１をゲル状に保持させてゲル状シート３として吐出成形させるうえから、１５℃以下好ましくは７乃至１５℃程度に保持させる必要がある。従って高温時においては冷却水や地下水等による押出機２のシリンダー２Ａ部を冷却することが要請される。
更に該押出成形機２のスクリュー２Ｂにおいては、特段に混練作用等が要請されるものではなく移送可能なものであれば良い。加えて該スクリュー２Ｂの移送量は、スクリュー２Ｂの回転数とシリンダー２Ａとスクリュー２Ｂとの移送空隙容量、及びＴ型ダイス２Ｃの厚さと幅及び吐出成形速度により具体的に決定される。【００１８】  押出成形機２のＴ型ダイス２Ｃより所要の厚さと幅に吐出成形されたゲル状シート３は、その温度が２４０乃至４００℃に加熱可能で且相互の間隔が調整可能な複数組対からなる加熱加圧ロール４間に、実質的に２０乃至１００ｋｇ／ｃｍ２の成形圧力を付加させながら、その発泡倍率を２乃至５倍に加熱発泡成形をなす。
かかる場合に該加熱加圧ロール４に挟持されるゲル状シート３は極めて脆弱なものであるから、該加熱加圧ロール４の前段の加熱加圧ロール４は比較的低温度の略２４０乃至３００℃程度で且その挟持間隔もゲル状シート３の厚さと略等しく、而も移送速度も該ゲル状シート３の吐出成形速度に略等しく設定させることが望ましい。【００１９】  そして該加熱加圧ロール４は図２に示す如く、所要の加熱温度の加熱エネルギーを十分大きな熱容量を以って加熱保持させるうえから、通常においては金属製ロールが用いられるとともに、その外表面にはゲル状シート３の加熱発泡に際して創出される加熱融着性による粘着障害を回避するうえから剥離層４Ａが形成されてなるもので、該剥離層４Ａの具体的な素材としてはテトラフロロエチレンやフッ化炭素基と炭化水素基及びシリル基からなる組成物等が挙げられる。
更に該加熱加圧ロール４内には、該加熱加圧ロール４を２４０乃至４００℃にまで加熱するための加熱体４Ｂが装備されてなるもので、具体的な加熱体４Ｂとしては加熱ヒーターや電磁誘導加熱体が望ましい。【００２０】  当然のことながらこれら複数組対の加熱加圧ロール４は、その温度が２４０乃至４００℃の高温度に加熱されることから外部逸散熱エネルギーも膨大となる。これがためには加熱加圧ロール４は断熱フード４Ｃにより包被させることが望まれる。
そしてかかる加熱加圧ロール４において、所要の厚さと幅及び発泡倍率を以って加熱発泡成形されて排出される無機発泡断熱材７は、高温度で加熱発泡成形されたものであるから、引続いて徐冷ロール５において徐冷のうえカッター６により所望の幅や長さに切断すれば良い。
図３は前記製造手段により形成された無機発泡断熱材７の側面拡大説明図であって、かかる製造手段により形成される無機発泡断熱材７は比較的薄物の製造に好適で、その厚さとしては最少１乃至２ｍｍ程度から最大でも６乃至７ｍｍ程度が良好である。
【実施例２】
【００２１】  本発明の無機発泡断熱材７の製造には前記の加熱加圧ロール手段の他に成形型手段によっても実現できる。
即ち図４は成形型の説明図であって、かかる成形型手段による場合には形成する無機発泡断熱材７の寸法及び形状に合せて所要の幅と長さ及び深さを以って強靭で熱伝導性の高い金属素材を用いて且その内表面全体には剥離層２１Ａが形成されてなる成形雌型２１と、該成形雌型２１内に密着嵌入しえる幅と長さ及び深さを以って且その外表面全体に剥離層２１Ａが形成された成形雄型２２とには、それぞれその温度を２４０乃至４００℃にまで加熱できる電磁誘導加熱体２３がその内部若しくは外部に装備されている。【００２２】  この電磁誘導加熱体２３は、短時間に所望の温度に加熱昇温できるばかりか注入されるシロキサン及びシラノール塩多分子量濃縮溶液１の注入量や水分率と通電する電力とにより加熱温度管理が容易になしえることから採用される。無論加熱手段としては電磁誘導加熱体２３に限定されるものではなく、電熱ヒーターや高温ガスによる循環加熱等も使用できる。
当然に該電磁誘導加熱体２３やその他の加熱手段によって所要温度に加熱された成形雌型２１や成形雄型２２からは加熱エネルギーの逸散も激しいことから、適宜の断熱材２３Ａで断熱包被させることを考慮すべきである。【００２３】  そして成形雄型２２は成形雌型２１内に所要容量割合で注入されたシロキサン及びシラノール塩多分子量濃縮溶液１に、加熱発泡成形に際して２０乃至１００ｋｇ／ｃｍ２の成形圧力を付加し且２乃至５倍の発泡倍率で発泡させる必要上から、成形雄型２２の背面には該成形雄型２２を成形雌型２１内に２０乃至１００ｋｇ／ｃｍ２の成形圧力を以って密着嵌入させ、或いは加熱発泡成形に先立ちシロキサン及びシラノール塩多分子量濃縮溶液１をゲル化させ所要容量割合で注入させる場合や、若しくは加熱発泡成形がなされたる後成形された無機発泡断熱材７の型抜きをなす場合等において、成形雌型２１から除圧隔離させる必要上から上下方向に可動するピストン２４と連結されている。このピストン２４の操作は当然に遠隔自動操作でなされるよう配慮されている。【００２４】  そして成形雌型２１と成形雄型２２とが除圧隔離された場合に、該成形雌型２１並びに成形雄型２２の一方側には、成形雌型２１の上面にシロキサン及びシラノール塩多分子量濃縮溶液１がゲル化されたうえ、成形雌型２１内全体に略均等に注入されるよう移動可能に配位され、且適宜数に分岐された原料注入管３１には所要の間隔を以って注入孔３２が形成されてなり、而も該原料注入管３１の他側には、シロキサン及びシラノール塩多分子量濃縮溶液１をゲル化させるため、その温度が１５℃以下に保持された貯留タンク３３より所要の注入圧を以って注入及び閉塞できる注入ポンプ３４並びに開閉弁３５が設けられた原料注入機構３０が設けられている。無論該原料注入機構３０は、成形雌型２１の上面に原料注入管３１を配位させ且所要容量割合でシロキサン及びシラノール塩多分子量濃縮溶液１のゲル状物を注入させたうえは、再びその一方側に移動徴収される。【００２５】  かくして成形雄型２２が所要の加圧力を以って成形雌型２１内に密着嵌入されたうえ、所要の加熱温度によりその発泡倍率を２乃至５倍に加熱発泡成形させて無機発泡断熱材７が発泡形成される。
而してこの加熱発泡成形された無機発泡断熱材７を成形雌型２１内より能率的に型抜きさせる手段として、成形雌型２１並びに成形雄型２２の他方側には吸着盤型抜き機構４０が設けられている。
この吸着盤型抜き機構４０は、加熱発泡成形された無機発泡断熱材７が成形雄型２２を成形雌型２１より除圧隔離された場合にも極めて高温度の状態にあり、且加熱発泡に伴う発泡圧力により成形雌型２１内面に密着した状態で発泡形成されてなるから、仮令該成形雌型２１の内面に剥離層２１Ａが形成されていても、型抜きにはある程度の型抜き応力の付加が望まれる。【００２６】  これがためには加熱発泡成形された無機発泡断熱材７の上面に、適宜の間隔を以って吸引パイプ４０Ａと連結された吸着盤４０Ｂが配設された吸着盤アーム４０Ｃを移動可能に配位させ、且無機発泡断熱材７の表面に接触させ吸着のうえ引き揚げながら成形雌型２１より型抜きし、且成形雌型２１の外部に移動のうえ吸着解除できるよう構成されてなるもので、無機発泡断熱材７との吸着及び吸着解除は吸引パイプ４０Ａの他端に設けられた吸引開閉弁４０Ｄ及び吸引ポンプ４０Ｅの操作よりなされる。
当然にかかる成形型手段においても、成形雌型２１と成形雄型２２の加圧密着嵌入並びに除圧隔離、原料注入管３１の移動配位とシロキサン及びシラノール塩多分子量濃縮溶液１のゲル状物の注入及び移動撤収、或いは吸着盤アーム４０Ｃの移動配位と吸着及び吸着解除等は一連の制御システムによりなしえるよう配慮されている。
【産業上の利用可能性】
【００２７】  分子量換算でその分子量が４，０００以上に多分子量化され、且シロキサン及びシラノール塩からなる固形分が略６５乃至８０重量％に水分が略２０乃至３５重量％割合のシロキサン及びシラノール塩多分子量濃縮溶液を１５℃以下の温度条件でゲル化させることにより、加熱加圧ロール手段においては比較的薄肉の無機発泡断熱材が、更に成形型手段では比較的厚肉の無機発泡断熱材が能率的に製造できる。
【図面の簡単な説明】
【００２８】
【図１】  加熱加圧ロール手段による製造方法の説明図である。
【図２】  加熱加圧ロールの説明図である。
【図３】  無機発泡断熱材の側面拡大説明図である。
【図４】  成形型手段による製造方法の説明図である。
【図５】  原料注入機構の説明図である。
【図６】  吸着盤型抜き機構の説明図である。
【符号の説明】
【００２９】  １    シロキサン及びシラノール塩多分子量濃縮溶液
２    押出成形機
２Ａ  シリンダー
２Ｂ  スクリュー
２Ｃ  Ｔ型ダイス
２Ｄ  ホッパー部
３    ゲル状シート
４    加熱加圧ロール
４Ａ  剥離層
４Ｂ  加熱体
４Ｃ  断熱フード
５    徐冷ロール
６    カッター
７    無機発泡断熱材
２１    成形雌型
２１Ａ  成形型の剥離層
２２    成形雄型
２３    電磁誘導加熱体
２３Ａ  断熱材
２４    ピストン
３０    原料注入機構
３１    原料注入管
３２    注入孔
３３    貯留タンク
３４    注入ポンプ
３５    開閉弁
４０    吸着盤型抜き機構
４０Ａ  吸引パイプ
４０Ｂ  吸着盤
４０Ｃ  吸着盤アーム
４０Ｄ  吸引開閉弁
４０Ｅ  吸引ポンプ
【図１】
2008063212.tif 000003
【図２】
2008063212.tif 000004
【図３】
2008063212.tif 000005
【図４】
2008063212.tif 000006
【図５】
2008063212.tif 000007
【図６】
2008063212.tif 000008